(57)【要約】 【課題】高容量で、保存特性に優れた電池を提供可能な非水系電解液および、それを用いて作製された非水系電解液電池を提供する。【解決手段】該非水系電解液が、下記一般式（１）で表される化合物を、非水溶媒中０．００１容量％以上２容量％未満含有する。 または、該非水系電解液が、下記一般式（１）で表される化合物を、非水溶媒中０．００１容量％以上１０容量％未満含有し、更に、不飽和結合を有する環状カーボネート類を電解液中に含有する。2008027673.tif 000008（一般式（１）中、Ｒ１およびＲ２は、それぞれ独立して、その構造中にエーテル結合を有していてもよく、且つフッ素原子で置換されていてもよい、炭素数１〜１２のアルキル基を示し、Ｒ３は、フッ素原子で置換されていてもよい、炭素数１〜１２のアルキル基を示す。）【選択図】なし【特許請求の範囲】
【請求項１】
電解質及びこれを溶解する非水溶媒を含む非水系電解液において、該非水系電解液が、下記一般式（１）で表される化合物を、非水溶媒中０．００１容量％以上２容量％未満含有することを特徴とする非水系電解液。 
【化１】
2008027673.tif 000006
（一般式（１）中、Ｒ１およびＲ２は、それぞれ独立して、その構造中にエーテル結合を有していてもよく、且つフッ素原子で置換されていてもよい、炭素数１〜１２のアルキル基を示し、Ｒ３は、フッ素原子で置換されていてもよい、炭素数１〜１２のアルキル基を示す。）
【請求項２】
電解質及びこれを溶解する非水溶媒を含む非水系電解液において、該非水系電解液が、下記一般式（１）で表される化合物を、非水溶媒中０．００１容量％以上１０容量％未満含有し、更に、不飽和結合を有する環状カーボネート類を電解液中に含有することを特徴とする非水系電解液。 
【化２】
2008027673.tif 000007
（一般式（１）中、Ｒ１、Ｒ２およびＲ３は、上記と同義である。）
【請求項３】
リチウムイオンを吸蔵・放出可能な負極及び正極、並びに非水系電解液を含む非水系電解液電池であって、該非水系電解液が請求項１または２に記載の非水系電解液であることを特徴とする非水系電解液電池。
【発明の詳細な説明】
【技術分野】
【０００１】
本発明は、非水系電解液、及びそれを用いた非水系電解液電池に関する。
【背景技術】
【０００２】
携帯電話、ノートパソコンなどのいわゆる民生用の電源から自動車用などの駆動用車載電源まで広範な用途に、リチウム二次電池などの非水系電解液電池が実用化されつつある。しかしながら、近年の非水系電解液電池に対する高性能化の要求はますます高くなっており、電池特性の改善が要望されている。
非水系電解液電池に用いる電解液は、通常、主として電解質と非水溶媒とから構成されている。非水溶媒の主成分としては、エチレンカーボネートやプロピレンカーボネート等の環状カーボネート；ジメチルカーボネートやジエチルカーボネート、エチルメチルカーボネート等の鎖状カーボネート；γ−ブチロラクトン、γ−バレロラクトン等の環状カルボン酸エステルなどが用いられている。
【０００３】
また、こうした非水系電解液電池の負荷特性、サイクル特性、保存特性等の電池特性を改良するために、非水溶媒や電解質について種々の検討がなされている。 
特許文献１には、特定構造のフッ素化エーテルを溶媒として用いることにより、負荷特性および低温特性を高めることが記載されている。
特許文献２には、非水溶媒として、非対称鎖状カーボネートと二重結合を有する環状カーボネートの混合物を用いると、二重結合を有する環状カーボネートが負極と優先的に反応して負極表面に良質の被膜を形成し、これにより非対称鎖状カーボネートに起因する負極表面上での不導体被膜の形成が抑制されるので、保存特性とサイクル特性が向上することが提案されている。
【特許文献１】特開２００６−４９０３７号公報
【特許文献２】特開平１１−１８５８０６号公報
【発明の開示】
【発明が解決しようとする課題】
【０００４】
しかしながら、近年の電池に対する高性能化への要求はますます高くなっており、高容量、高温保存特性、サイクル特性の電池特性を更に高い次元で達成することが求められており、特許文献１、２に記載されている電解液を用いた非水電解液二次電池では、未だ満足しうるものではなかった。
【課題を解決するための手段】
【０００５】
本発明者らは、上記目的を達成するために種々の検討を重ねた結果、特定の構造を有する化合物を電解液中に含有させることによって、上記課題を解決できることを見出し、本発明を完成させるに至った。
すなわち、本発明の要旨は、（ｉ）電解質及びこれを溶解する非水溶媒を含む非水系電解液において、該非水系電解液が、下記一般式（１）で表される化合物を、非水溶媒中０．００１容量％以上２容量％未満含有することを特徴とする非水系電解液、及び
【０００６】
【化１】
2008027673.tif 000002
【０００７】
（一般式（１）中、Ｒ１およびＲ２は、それぞれ独立して、その構造中にエーテル結合を有していてもよく、且つフッ素原子で置換されていてもよい、炭素数１〜１２のアルキル基を示し、Ｒ３は、フッ素原子で置換されていてもよい、炭素数１〜１２のアルキル基を示す。）
（ii）電解質及びこれを溶解する非水溶媒を含む非水系電解液において、該非水系電解液が、下記一般式（１）で表される化合物を、非水溶媒中０．００１容量％以上１０容量％未満含有し、更に、不飽和結合を有する環状カーボネート類を電解液中に含有することを特徴とする非水系電解液、に存する。 
【０００８】
【化２】
2008027673.tif 000003
【０００９】
（一般式（１）中、Ｒ１、Ｒ２およびＲ３は、上記と同義である。）
本発明の他の要旨は、（iii）リチウムイオンを吸蔵・放出可能な負極及び正極、並び
に非水系電解液を含む非水系電解液電池であって、該非水系電解液が上記の非水系電解液であることを特徴とする非水系電解液電池、に存する。 
【発明の効果】
【００１０】
本発明によれば、高容量で、保存特性に優れた非水系電解液電池を提供することができ、非水系電解液電池の小型化、高性能化を達成することができる。 
【発明を実施するための最良の形態】
【００１１】
以下、本発明の実施の形態について詳細に説明するが、以下に記載する構成要件の説明は、本発明の実施態様の一例（代表例）であり、これらの内容に特定はされない。
＜非水系電解液＞
本発明の非水系電解液は、常用の非水系電解液と同じく、電解質及びこれを溶解する非水溶媒を含有するものであり、通常、これらを主成分とするものである。
（電解質）
電解質としては、通常、リチウム塩が用いられる。リチウム塩としては、この用途に用いることが知られているものであれば特に制限がなく、任意のものを用いることができ、具体的には以下のものが挙げられる。
【００１２】
例えば、ＬｉＰＦ6及びＬｉＢＦ4等の無機リチウム塩；ＬｉＣＦ3ＳＯ3、ＬｉＮ（ＣＦ3ＳＯ2）2 、ＬｉＮ（Ｃ2Ｆ5ＳＯ2）2、リチウム環状１，２−パーフルオロエタンジスルホニルイミド、リチウム環状１，３−パーフルオロプロパンジスルホニルイミド、ＬｉＮ（ＣＦ3ＳＯ2）（Ｃ4Ｆ9ＳＯ2）、ＬｉＣ（ＣＦ3ＳＯ2）3、ＬｉＰＦ4（ＣＦ3）2、Ｌｉ
ＰＦ4（Ｃ2Ｆ5）2、ＬｉＰＦ4（ＣＦ3ＳＯ2）2、ＬｉＰＦ4（Ｃ2Ｆ5ＳＯ2）2、ＬｉＢＦ2（ＣＦ3）2、ＬｉＢＦ2（Ｃ2Ｆ5）2、ＬｉＢＦ2（ＣＦ3ＳＯ2）2、ＬｉＢＦ2（Ｃ2Ｆ5Ｓ
Ｏ2）2等の含フッ素有機リチウム塩及びリチウムビス（オキサレート）ボレート等が挙げられる。
【００１３】
これらのうち、ＬｉＰＦ6、ＬｉＢＦ4、ＬｉＣＦ3ＳＯ3、ＬｉＮ（ＣＦ3ＳＯ2）2  又
はＬｉＮ（Ｃ2Ｆ5ＳＯ2）2が電池性能向上の点から好ましく、特にＬｉＰＦ6又はＬｉＢ
Ｆ4が好ましい。 
これらのリチウム塩は単独で用いても、２種以上を併用してもよい。
２種以上を併用する場合の好ましい一例は、ＬｉＰＦ6とＬｉＢＦ4との併用であり、サイクル特性を向上させる効果がある。この場合には、両者の合計に占めるＬｉＢＦ4の割
合は、好ましくは０．０１重量％以上、特に好ましくは０．１重量％以上、好ましくは２０重量％以下、特に好ましくは５重量％以下である。この下限を下回る場合には所望する効果が得づらい場合がある。
【００１４】
また、他の一例は、無機リチウム塩と含フッ素有機リチウム塩との併用であり、この場合には、両者の合計に占める無機リチウム塩の割合は、７０重量％以上、９９重量％以下であることが望ましい。含フッ素有機リチウム塩としては、ＬｉＮ（ＣＦ3ＳＯ2）2 、ＬｉＮ（Ｃ2Ｆ5ＳＯ2）2、リチウム環状１，２−パーフルオロエタンジスルホニルイミド、リチウム環状１，３−パーフルオロプロパンジスルホニルイミドのいずれかであるのが好ましい。この両者の併用は、高温保存による劣化を抑制する効果がある。
【００１５】
また、非水溶媒がγ−ブチロラクトンを５５容量％以上含むものである場合には、リチウム塩としては、ＬｉＢＦ４又はＬｉＢＦ４と他のものとの併用が好ましい。この場合ＬｉＢＦ４は、リチウム塩の４０モル％以上を占めるのが好ましい。特に好ましくは、リチウム塩に占めるＬｉＢＦ4の割合が４０モル％以上、９５モル％以下であり、残りがＬｉ
ＰＦ6、ＬｉＣＦ3ＳＯ3、ＬｉＮ（ＣＦ3ＳＯ2）2及びＬｉＮ（Ｃ2Ｆ5ＳＯ2）2よりなる群から選ばれるものからなる組合せである。
【００１６】
非水系電解液中のこれらの電解質の濃度は、本発明の効果を発現するためには、特に制限はないが、通常０．５モル／リットル以上、好ましくは０．６モル／リットル以上、より好ましくは０．７モル／リットル以上である。また、その上限は、通常３モル／リットル以下、好ましくは２モル／リットル以下、より好ましくは１．８モル／リットル以下、更に好ましくは１．５モル／リットル以下である。濃度が低すぎると、電解液の電気伝導度が不十分の場合があり、一方、濃度が高すぎると、粘度上昇のため電気伝導度が低下する場合があり、電池性能が低下する場合がある。
（非水溶媒）
非水溶媒も、従来から非水系電解液の溶媒として公知のものの中から適宜選択して用いることができる。例えば、不飽和結合をもたない環状カーボネート類、鎖状カーボネート類、環状エーテル類、鎖状エーテル類、環状カルボン酸エステル類、鎖状カルボン酸エステル類、含燐有機溶媒等が挙げられる。 
【００１７】
不飽和結合をもたない環状カーボネート類としては、エチレンカーボネート、プロピレンカーボネート、ブチレンカーボネート等の炭素数２〜４のアルキレン基を有するアルキレンカーボネート類が挙げられ、これらの中では、エチレンカーボネート、プロピレンカーボネートが電池特性向上の点から好ましく、特に、エチレンカーボネートが好ましい。
鎖状カーボネート類としては、ジアルキルカーボネートが好ましく、構成するアルキル基の炭素数は、それぞれ、１〜５が好ましく、特に好ましくは１〜４である。具体的には例えば、ジメチルカーボネート、ジエチルカーボネート、ジ−ｎ−プロピルカーボネート等の対称鎖状アルキルカーボネート類；エチルメチルカーボネート、メチル−ｎ−プロピルカーボネート、エチル−ｎ−プロピルカーボネート等の非対称鎖状アルキルカーボネート類等のジアルキルカーボネートが挙げられる。中でも、ジメチルカーボネート、ジエチルカーボネート、エチルメチルカーボネートが電池特性（特に、高負荷放電特性）向上の点から好ましい。
【００１８】
環状エーテル類としては、テトラヒドロフラン、２−メチルテトラヒドロフラン等が挙げられる。
鎖状エーテル類としては、ジメトキシエタン、ジメトキシメタン等が挙げられる。 
環状カルボン酸エステル類としては、γ−ブチロラクトン、γ−バレロラクトン等が挙げられる。 
【００１９】
鎖状カルボン酸エステル類としては、酢酸メチル、プロピオン酸メチル、プロピオン酸エチル、酪酸メチル等が挙げられる。
含燐有機溶媒としては、リン酸トリメチル、リン酸トリエチル、リン酸ジメチルエチル、リン酸メチルジエチル、リン酸エチレンメチル、リン酸エチレンエチル等が挙げられる。
【００２０】
これらは単独で用いても、２種類以上を併用してもよいが、２種以上の化合物を併用するのが好ましい。例えば、アルキレンカーボネート類や環状カルボン酸エステル類等の高誘電率溶媒と、ジアルキルカーボネート類や鎖状カルボン酸エステル類等の低粘度溶媒とを併用するのが好ましい。 
非水溶媒の好ましい組合せの一つは、アルキレンカーボネート類とジアルキルカーボネート類を主体とする組合せである。なかでも、非水溶媒に占めるアルキレンカーボネート類とジアルキルカーボネート類との合計が、７０容量％以上、好ましくは８０容量％以上、より好ましくは９０容量％以上であり、かつアルキレンカーボネート類とジアルキルカーボネート類との合計に対するアルキレンカーボネートの割合が５％以上、好ましくは１０％以上、より好ましくは１５％以上であり、通常５０％以下、好ましくは３５％以下、より好ましくは３０％以下、更に好ましくは２５％以下のものである。これらの非水溶媒の組み合わせを用いると、これを用いて作製された電池のサイクル特性と高温保存特性（特に、高温保存後の残存容量及び高負荷放電容量）のバランスがよくなるので好ましい。
【００２１】
アルキレンカーボネート類とジアルキルカーボネート類の好ましい組み合わせの具体例としては、エチレンカーボネートとジメチルカーボネート、エチレンカーボネートとジエチルカーボネート、エチレンカーボネートとエチルメチルカーボネート、エチレンカーボネートとジメチルカーボネートとジエチルカーボネート、エチレンカーボネートとジメチルカーボネートとエチルメチルカーボネート、エチレンカーボネートとジエチルカーボネートとエチルメチルカーボネート、エチレンカーボネートとジメチルカーボネートとジエチルカーボネートとエチルメチルカーボネート等が挙げられる。 
【００２２】
これらのエチレンカーボネートとジアルキルカーボネート類との組み合わせに、更にプロピレンカーボネートを加えた組み合わせも、好ましい組み合わせとして挙げられる。 
プロピレンカーボネートを含有する場合には、エチレンカーボネートとプロピレンカーボネートの容量比は、９９：１〜４０：６０が好ましく、特に好ましくは９５：５〜５０：５０である。更に、非水溶媒全体に占めるプロピレンカーボネートの割合は、０．１容量％以上、好ましくは１容量％以上、より好ましくは２容量％以上、また上限は、通常２０容量％以下、好ましくは８容量％以下、より好ましくは５容量％以下である。この濃度範囲でプロピレンカーボネートを含有すると、エチレンカーボネートとジアルキルカーボネート類との組み合わせの特性を維持したまま、更に低温特性が優れるので好ましい。
【００２３】
エチレンカーボネートとジアルキルカーボネート類との組み合わせの中で、ジアルキルカーボネート類として非対称鎖状アルキルカーボネート類を含有するものが更に好ましく、特に、エチレンカーボネートとジメチルカーボネートとエチルメチルカーボネート、エチレンカーボネートとジエチルカーボネートとエチルメチルカーボネート、エチレンカーボネートとジメチルカーボネートとジエチルカーボネートとエチルメチルカーボネートといったエチレンカーボネートと対称鎖状アルキルカーボネート類と非対称鎖状アルキルカーボネート類を含有するものが、サイクル特性と大電流放電特性のバランスが良いので好ましい。中でも、非対称鎖状アルキルカーボネート類がエチルメチルカーボネートであるのが好ましく、又、アルキルカーボネートのアルキル基は炭素数１〜２が好ましい。 
【００２４】
好ましい非水溶媒の他の例は、エチレンカーボネート、プロピレンカーボネート、γ−ブチロラクトン及びγ−バレロラクトンよりなる群から選ばれた１種の有機溶媒、又は該
群から選ばれた２以上の有機溶媒からなる混合溶媒を全体の６０容量％以上を占めるものである。この混合溶媒を用いた非水系電解液は、高温で使用しても溶媒の蒸発や液漏れが少なくなる。なかでも、非水溶媒に占めるエチレンカーボネートとγ−ブチロラクトンとの合計が、８０容量％以上、好ましくは９０容量％以上であり、かつエチレンカーボネートとγ−ブチロラクトンとの容量比が５：９５〜４５：５５であるもの、又は非水溶媒に占めるエチレンカーボネートとプロピレンカーボネートとの合計が、８０容量％以上、好ましくは９０容量％以上であり、かつエチレンカーボネートとプロピレンカーボネートの容量比が３０：７０〜６０：４０であるものを用いると、一般にサイクル特性と大電流放電特性等のバランスがよくなる。
【００２５】
また、非水溶媒として含燐有機溶媒を用いるのも好ましい。含燐有機溶媒を非水溶媒中に、通常５容量％以上、好ましくは１０容量％以上、上限は、８０容量％以下となるように含有させると、電解液の燃焼性を低下させることができる。特に、含燐有機溶媒と、エチレンカーボネート、プロピレンカーボネート、γ−ブチロラクトン、γ−バレロラクトン及びジアルキルカーボネートよりなる群から選ばれた非水溶媒を組み合わせて用いると、サイクル特性と大電流放電特性とのバランスがよくなるので好ましい。 
【００２６】
なお、本明細書において、非水溶媒の容量は２５℃での測定値であるが、エチレンカーボネートのように２５℃で固体のものは融点での測定値を用いる。
（一般式（１）で表される化合物）
本発明に係る非水系電解液は、上述の電解質と非水溶媒を含有するが、これに下記一般式（１）で表される化合物を含有する。 
【００２７】
【化３】
2008027673.tif 000004
【００２８】
（一般式（１）中、Ｒ１およびＲ２は、それぞれ独立して、その構造中にエーテル結合を有していてもよく、且つフッ素原子で置換されていてもよい、炭素数１〜１２のアルキル基を示し、Ｒ３は、フッ素原子で置換されていてもよい、炭素数１〜１２のアルキル基を示す。）
上記一般式（１）中、Ｒ１、Ｒ２、Ｒ３の定義において、炭素数１〜１２のアルキル基としては、例えば、メチル基、エチル基、ｎ−プロピル基、ｉ−プロピル基、ｎ−ブチル基、ｉ−ブチル基、ｓｅｃ−ブチル基、ｔｅｒｔ−ブチル基、ペンチル基、シクロペンチル基、シクロヘキシル基等の直鎖状、分岐鎖状又は環状アルキル基が挙げられる。Ｒ１およびＲ２の炭素数は、下限として通常１以上、上限としては、好ましくは８以下、より好ましくは６以下である。Ｒ３の炭素数は、下限として通常１以上、好ましくは２以上、さらに好ましくは３以上、上限としては、通常１２以下、好ましくは８以下である。
【００２９】
また、Ｒ１およびＲ２のアルキル基は、その構造中にエーテル結合を含有していてもよく、該アルキル基の構造中にエーテル結合を有する基としては、例えば、メトキシメチル基、１−メトキシエチル基、２−メトキシエチル基、エトキシメチル基、１−エトキシエチル基、２−エトキシエチル基等のアルコキシアルキル基等が挙げられる。
さらに、上記アルキル基はフッ素原子で置換されていてもよく、フッ素原子で置換されている基としては、例えばトリフルオロメチル基、トリフルオロエチル基、ペンタフルオロエチル基等の上記アルキル基の部分フッ化アルキル基およびパーフルオロアルキル基が挙げられる。
【００３０】
一般式（１）で表される化合物の総炭素数は、５以上が好ましく、６以上がより好ましく、７以上が更に好ましく、上限は、１４以下が好ましく、１２以下がより好ましい。 
また、上限を超えると粘度が高くなり電池性能が低下する場合がある。
一般式（１）で表される化合物の具体例としては、次の化合物が挙げられる。
１，１，１，２，３，３，３−ヘプタフルオロ―２―メトキシ―プロパン、
１，１，１，２，３，３，３−ヘプタフルオロ―２―エトキシ―プロパン、
１，１，１，２，３，３，３−ヘプタフルオロ―２―プロポキシ―プロパン、
１，１，１，２，３，３，３−ヘプタフルオロ―２―ブトキシ―プロパン、
１，１，１，２，３，３，４，４，４−ノナフルオロ―２―メトキシ―ブタン、
１，１，１，２，３，３，４，４，４−ノナフルオロ―２―エトキシ―ブタン、
１，１，１，２，３，３，４，４，４−ノナフルオロ―２―プロポキシ―ブタン、
１，１，１，２，３，３，４，４，４−ノナフルオロ―２―ブトキシ―ブタン、
１，１，１，２，３，４，４，４−オクタフルオロ―２―メトキシ―３―トリフルオロメチル−ブタン、
１，１，１，２，３，４，４，４−オクタフルオロ―２―エトキシ―３―トリフルオロメチル−ブタン、
１，１，１，２，３，４，４，４−オクタフルオロ―２―プロポキシ―３―トリフルオロメチル−ブタン、
１，１，１，２，３，４，４，４−オクタフルオロ―２―ブトキシ―３―トリフルオロメチル−ブタン、
１，１，１，２，３，４，４，４−オクタフルオロ―２，３−ビス（メトキシ）ブタン、１，１，１，２，３，４，４，４−オクタフルオロ―２，３−ビス（エトキシ）ブタン、１，１，１，２，３，４，４，４−オクタフルオロ―２，３−ビス（プロポキシ）ブタン、
１，１，１，２，３，４，４，４−オクタフルオロ―２，３−ビス（ブトキシ）ブタン、
【００３１】
１，１，１，２，３，３，４，４，５，５，５−ウンデカフルオロ―２―メトキシ―ペンタン、
１，１，１，２，３，３，４，４，５，５，５−ウンデカフルオロ―２―エトキシ―ペンタン、
１，１，１，２，３，３，４，４，５，５，５−ウンデカフルオロ―２―プロポキシ―ペンタン、
１，１，１，２，３，３，４，４，５，５，５−ウンデカフルオロ―２―ブトキシ―ペンタン、
１，１，１，２，２，３，４，４，５，５，５−ウンデカフルオロ―３―メトキシ―ペンタン、
１，１，１，２，２，３，４，４，５，５，５−ウンデカフルオロ―３―エトキシ―ペンタン、
１，１，１，２，２，３，４，４，５，５，５−ウンデカフルオロ―３―プロポキシ―ペンタン、
１，１，１，２，２，３，４，４，５，５，５−ウンデカフルオロ―３―ブトキシ―ペンタン、
１，１，１，２，３，４，４，５，５，５−デカフルオロ―２―メトキシ―３―トリフルオロメチル−ペンタン、
１，１，１，２，３，４，４，５，５，５−デカフルオロ―２―エトキシ―３―トリフルオロメチル−ペンタン、
１，１，１，２，３，４，４，５，５，５−デカフルオロ―２―プロポキシ―３―トリフルオロメチル−ペンタン、
１，１，１，２，３，４，４，５，５，５−デカフルオロ―２―ブトキシ―３―トリフルオロメチル−ペンタン、
１，１，１，２，３，３，４，５，５，５−デカフルオロ―２―メトキシ―４―トリフルオロメチル−ペンタン、
１，１，１，２，３，３，４，５，５，５−デカフルオロ―２―エトキシ―４―トリフルオロメチル−ペンタン、
１，１，１，２，３，３，４，５，５，５−デカフルオロ―２―プロポキシ―４―トリフルオロメチル−ペンタン、
１，１，１，２，３，３，４，５，５，５−デカフルオロ―２―ブトキシ―４―トリフルオロメチル−ペンタン、
１，１，１，２，２，３，４，５，５，５−デカフルオロ―３―メトキシ―４―トリフルオロメチル−ペンタン、
１，１，１，２，２，３，４，５，５，５−デカフルオロ―３―エトキシ―４―トリフルオロメチル−ペンタン、
１，１，１，２，２，３，４，５，５，５−デカフルオロ―３―プロポキシ―４―トリフルオロメチル−ペンタン、
１，１，１，２，２，３，４，５，５，５−デカフルオロ―３―ブトキシ―４―トリフルオロメチル−ペンタン、
【００３２】
１，１，１，２，３，３，４，４，５，５，５−ウンデカフルオロ―２―（２，２，２−トリフルオロエトキシ）―ペンタン、
１，１，１，２，２，３，４，４，５，５，５−ウンデカフルオロ―３―（２，２，２−トリフルオロエトキシ）―ペンタン、
１，１，１，２，３，４，４，５，５，５−デカフルオロ―２―（２，２，２−トリフルオロエトキシ）―３―トリフルオロメチル−ペンタン、
１，１，１，２，３，３，４，５，５，５−デカフルオロ―２―（２，２，２−トリフルオロエトキシ）―４―トリフルオロメチル−ペンタン、
１，１，１，２，２，３，４，５，５，５−デカフルオロ―３―（２，２，２−トリフルオロエトキシ）―４―トリフルオロメチル−ペンタン、
１，１，２，３，３，４，４，５，５，５−デカフルオロ―２―メトキシ―ペンタン、
１，１，２，３，３，４，４，５，５，５−デカフルオロ―２―エトキシ―ペンタン、
１，１，２，３，３，４，４，５，５，５−デカフルオロ―２―プロポキシ―ペンタン、１，１，２，３，３，４，４，５，５，５−デカフルオロ―２―ブトキシ―ペンタン、
１，１，２，２，３，４，４，５，５，５−デカフルオロ―３―メトキシ―ペンタン、
１，１，２，２，３，４，４，５，５，５−デカフルオロ―３―エトキシ―ペンタン、
１，１，２，２，３，４，４，５，５，５−デカフルオロ―３―プロポキシ―ペンタン、１，１，２，２，３，４，４，５，５，５−デカフルオロ―３―ブトキシ―ペンタン、
【００３３】
１，１，２，３，４，４，５，５，５−ノナフルオロ―２―メトキシ―３―トリフルオロメチル−ペンタン、
１，１，２，３，４，４，５，５，５−ノナフルオロ―２―エトキシ―３―トリフルオロメチル−ペンタン、
１，１，２，３，４，４，５，５，５−ノナフルオロ―２―プロポキシ―３―トリフルオロメチル−ペンタン、
１，１，２，３，４，４，５，５，５−ノナフルオロ―２―ブトキシ―３―トリフルオロメチル−ペンタン、
１，１，２，３，３，４，５，５，５−ノナフルオロ―２―メトキシ―４―トリフルオロメチル−ペンタン、
１，１，２，３，３，４，５，５，５−ノナフルオロ―２―エトキシ―４―トリフルオロメチル−ペンタン、
１，１，２，３，３，４，５，５，５−ノナフルオロ―２―プロポキシ―４―トリフルオロメチル−ペンタン、
１，１，２，３，３，４，５，５，５−ノナフルオロ―２―ブトキシ―４―トリフルオロメチル−ペンタン、
１，１，２，２，３，４，５，５，５−ノナフルオロ―３―メトキシ―４―トリフルオロメチル−ペンタン、
１，１，２，２，３，４，５，５，５−ノナフルオロ―３―エトキシ―４―トリフルオロメチル−ペンタン、
１，１，２，２，３，４，５，５，５−ノナフルオロ―３―プロポキシ―４―トリフルオロメチル−ペンタン、
１，１，２，２，３，４，５，５，５−ノナフルオロ―３―ブトキシ―４―トリフルオロメチル−ペンタン、
【００３４】
１，１，１，２，３，３，４，４，５，５，６，６，６−トリデカフルオロ―２―メトキシ−ヘキサン、
１，１，１，２，３，３，４，４，５，５，６，６，６−トリデカフルオロ―２―エトキシ−ヘキサン、
１，１，１，２，３，３，４，４，５，５，６，６，６−トリデカフルオロ―２―プロポキシ−ヘキサン、
１，１，１，２，３，３，４，４，５，５，６，６，６−トリデカフルオロ―２―ブトキシ−ヘキサン、
１，１，１，２，２，３，４，４，５，５，６，６，６−トリデカフルオロ―３―メトキシ−ヘキサン、
１，１，１，２，２，３，４，４，５，５，６，６，６−トリデカフルオロ―３―エトキシ−ヘキサン、
１，１，１，２，２，３，４，４，５，５，６，６，６−トリデカフルオロ―３―プロポキシ−ヘキサン、
１，１，１，２，２，３，４，４，５，５，６，６，６−トリデカフルオロ―３―ブトキシ−ヘキサン、
【００３５】
１，１，１，２，３，４，４，５，５，６，６，６−ドデカフルオロ―２―メトキシ―３―トリフルオロメチル−ヘキサン、
１，１，１，２，３，４，４，５，５，６，６，６−ドデカフルオロ―２―エトキシ―３―トリフルオロメチル−ヘキサン、
１，１，１，２，３，４，４，５，５，６，６，６−ドデカフルオロ―２―プロポキシ―３―トリフルオロメチル−ヘキサン、
１，１，１，２，３，４，４，５，５，６，６，６−ドデカフルオロ―２―ブトキシ―３―トリフルオロメチル−ヘキサン、
１，１，１，２，３，３，４，５，５，６，６，６−ドデカフルオロ―２―メトキシ―４―トリフルオロメチル−ヘキサン、
１，１，１，２，３，３，４，５，５，６，６，６−ドデカフルオロ―２―エトキシ―４―トリフルオロメチル−ヘキサン、
１，１，１，２，３，３，４，５，５，６，６，６−ドデカフルオロ―２―プロポキシ―４―トリフルオロメチル−ヘキサン、
１，１，１，２，３，３，４，５，５，６，６，６−ドデカフルオロ―２―ブトキシ―４―トリフルオロメチル−ヘキサン、
１，１，１，２，３，３，４，４，５，６，６，６−ドデカフルオロ―２―メトキシ―５―トリフルオロメチル−ヘキサン、
１，１，１，２，３，３，４，４，５，６，６，６−ドデカフルオロ―２―エトキシ―５―トリフルオロメチル−ヘキサン、
１，１，１，２，３，３，４，４，５，６，６，６−ドデカフルオロ―２―プロポキシ―５―トリフルオロメチル−ヘキサン、
１，１，１，２，３，３，４，４，５，６，６，６−ドデカフルオロ―２―ブトキシ―５―トリフルオロメチル−ヘキサン、
１，１，１，２，３，３，４，４，５，５，６，６，７，７，７−ペンタデカフルオロ―２―メトキシ−ヘプタン、
１，１，１，２，３，４，４，５，５，６，６，７，７，７−テトラデカフルオロ―２―メトキシ―３―トリフルオロメチル−ヘプタン。
【００３６】
これらの中で、好ましい化合物として総炭素数が６以上のものが挙げられる。それらの化合物を次に示す。
１，１，１，２，３，３，３−ヘプタフルオロ―２―プロポキシ―プロパン、
１，１，１，２，３，３，３−ヘプタフルオロ―２―ブトキシ―プロパン、
１，１，１，２，３，３，４，４，４−ノナフルオロ―２―エトキシ―ブタン、
１，１，１，２，３，３，４，４，４−ノナフルオロ―２―プロポキシ―ブタン、
１，１，１，２，３，３，４，４，４−ノナフルオロ―２―ブトキシ―ブタン、
１，１，１，２，３，４，４，４−オクタフルオロ―２―メトキシ―３―トリフルオロメチル−ブタン、
１，１，１，２，３，４，４，４−オクタフルオロ―２―エトキシ―３―トリフルオロメチル−ブタン、
１，１，１，２，３，４，４，４−オクタフルオロ―２―プロポキシ―３―トリフルオロメチル−ブタン、
１，１，１，２，３，４，４，４−オクタフルオロ―２―ブトキシ―３―トリフルオロメチル−ブタン、
１，１，１，２，３，４，４，４−オクタフルオロ―２，３−ビス（メトキシ）ブタン、１，１，１，２，３，４，４，４−オクタフルオロ―２，３−ビス（エトキシ）ブタン、１，１，１，２，３，４，４，４−オクタフルオロ―２，３−ビス（プロポキシ）ブタン、
１，１，１，２，３，４，４，４−オクタフルオロ―２，３−ビス（ブトキシ）ブタン、
【００３７】
１，１，１，２，３，３，４，４，５，５，５−ウンデカフルオロ―２―メトキシ―ペンタン、
１，１，１，２，３，３，４，４，５，５，５−ウンデカフルオロ―２―エトキシ―ペンタン、
１，１，１，２，３，３，４，４，５，５，５−ウンデカフルオロ―２―プロポキシ―ペンタン、
１，１，１，２，３，３，４，４，５，５，５−ウンデカフルオロ―２―ブトキシ―ペンタン、
１，１，１，２，２，３，４，４，５，５，５−ウンデカフルオロ―３―メトキシ―ペンタン、
１，１，１，２，２，３，４，４，５，５，５−ウンデカフルオロ―３―エトキシ―ペンタン、
１，１，１，２，２，３，４，４，５，５，５−ウンデカフルオロ―３―プロポキシ―ペンタン、
１，１，１，２，２，３，４，４，５，５，５−ウンデカフルオロ―３―ブトキシ―ペンタン、
【００３８】
１，１，１，２，３，４，４，５，５，５−デカフルオロ―２―メトキシ―３―トリフルオロメチル−ペンタン、
１，１，１，２，３，４，４，５，５，５−デカフルオロ―２―エトキシ―３―トリフルオロメチル−ペンタン、
１，１，１，２，３，４，４，５，５，５−デカフルオロ―２―プロポキシ―３―トリフ
ルオロメチル−ペンタン、
１，１，１，２，３，４，４，５，５，５−デカフルオロ―２―ブトキシ―３―トリフルオロメチル−ペンタン、
１，１，１，２，３，３，４，５，５，５−デカフルオロ―２―メトキシ―４―トリフルオロメチル−ペンタン、
１，１，１，２，３，３，４，５，５，５−デカフルオロ―２―エトキシ―４―トリフルオロメチル−ペンタン、
１，１，１，２，３，３，４，５，５，５−デカフルオロ―２―プロポキシ―４―トリフルオロメチル−ペンタン、
１，１，１，２，３，３，４，５，５，５−デカフルオロ―２―ブトキシ―４―トリフルオロメチル−ペンタン、
１，１，１，２，２，３，４，５，５，５−デカフルオロ―３―メトキシ―４―トリフルオロメチル−ペンタン、
１，１，１，２，２，３，４，５，５，５−デカフルオロ―３―エトキシ―４―トリフルオロメチル−ペンタン、
１，１，１，２，２，３，４，５，５，５−デカフルオロ―３―プロポキシ―４―トリフルオロメチル−ペンタン、
１，１，１，２，２，３，４，５，５，５−デカフルオロ―３―ブトキシ―４―トリフルオロメチル−ペンタン、
【００３９】
１，１，１，２，３，３，４，４，５，５，５−ウンデカフルオロ―２―（２，２，２−トリフルオロエトキシ）―ペンタン、
１，１，１，２，２，３，４，４，５，５，５−ウンデカフルオロ―３―（２，２，２−トリフルオロエトキシ）―ペンタン、
１，１，１，２，３，４，４，５，５，５−デカフルオロ―２―（２，２，２−トリフルオロエトキシ）―３―トリフルオロメチル−ペンタン、
１，１，１，２，３，３，４，５，５，５−デカフルオロ―２―（２，２，２−トリフルオロエトキシ）―４―トリフルオロメチル−ペンタン、
１，１，１，２，２，３，４，５，５，５−デカフルオロ―３―（２，２，２−トリフルオロエトキシ）―４―トリフルオロメチル−ペンタン、
１，１，２，３，３，４，４，５，５，５−デカフルオロ―２―メトキシ―ペンタン、
１，１，２，３，３，４，４，５，５，５−デカフルオロ―２―エトキシ―ペンタン、
１，１，２，３，３，４，４，５，５，５−デカフルオロ―２―プロポキシ―ペンタン、１，１，２，３，３，４，４，５，５，５−デカフルオロ―２―ブトキシ―ペンタン、
１，１，２，２，３，４，４，５，５，５−デカフルオロ―３―メトキシ―ペンタン、
１，１，２，２，３，４，４，５，５，５−デカフルオロ―３―エトキシ―ペンタン、
１，１，２，２，３，４，４，５，５，５−デカフルオロ―３―プロポキシ―ペンタン、１，１，２，２，３，４，４，５，５，５−デカフルオロ―３―ブトキシ―ペンタン、
【００４０】
１，１，２，３，４，４，５，５，５−ノナフルオロ―２―メトキシ―３―トリフルオロメチル−ペンタン、
１，１，２，３，４，４，５，５，５−ノナフルオロ―２―エトキシ―３―トリフルオロメチル−ペンタン、
１，１，２，３，４，４，５，５，５−ノナフルオロ―２―プロポキシ―３―トリフルオロメチル−ペンタン、
１，１，２，３，４，４，５，５，５−ノナフルオロ―２―ブトキシ―３―トリフルオロメチル−ペンタン、
１，１，２，３，３，４，５，５，５−ノナフルオロ―２―メトキシ―４―トリフルオロメチル−ペンタン、
１，１，２，３，３，４，５，５，５−ノナフルオロ―２―エトキシ―４―トリフルオロ
メチル−ペンタン、
１，１，２，３，３，４，５，５，５−ノフルオロ―２―プロポキシ―４―トリフルオロメチル−ペンタン、
１，１，２，３，３，４，５，５，５−ノナフルオロ―２―ブトキシ―４―トリフルオロメチル−ペンタン、
１，１，２，２，３，４，５，５，５−ノナフルオロ―３―メトキシ―４―トリフルオロメチル−ペンタン、
１，１，２，２，３，４，５，５，５−ノナフルオロ―３―エトキシ―４―トリフルオロメチル−ペンタン、
１，１，２，２，３，４，５，５，５−ノナフルオロ―３―プロポキシ―４―トリフルオロメチル−ペンタン、
１，１，２，２，３，４，５，５，５−ノナフルオロ―３―ブトキシ―４―トリフルオロメチル−ペンタン、
【００４１】
１，１，１，２，３，３，４，４，５，５，６，６，６−トリデカフルオロ―２―メトキシ−ヘキサン、
１，１，１，２，３，３，４，４，５，５，６，６，６−トリデカフルオロ―２―エトキシ−ヘキサン、
１，１，１，２，３，３，４，４，５，５，６，６，６−トリデカフルオロ―２―プロポキシ−ヘキサン、
１，１，１，２，３，３，４，４，５，５，６，６，６−トリデカフルオロ―２―ブトキシ−ヘキサン、
１，１，１，２，２，３，４，４，５，５，６，６，６−トリデカフルオロ―３―メトキシ−ヘキサン、
１，１，１，２，２，３，４，４，５，５，６，６，６−トリデカフルオロ―３―エトキシ−ヘキサン、
１，１，１，２，２，３，４，４，５，５，６，６，６−トリデカフルオロ―３―プロポキシ−ヘキサン、
１，１，１，２，２，３，４，４，５，５，６，６，６−トリデカフルオロ―３―ブトキシ−ヘキサン、
【００４２】
１，１，１，２，３，４，４，５，５，６，６，６−ドデカフルオロ―２―メトキシ―３―トリフルオロメチル−ヘキサン、
１，１，１，２，３，４，４，５，５，６，６，６−ドデカフルオロ―２―エトキシ―３―トリフルオロメチル−ヘキサン、
１，１，１，２，３，４，４，５，５，６，６，６−ドデカフルオロ―２―プロポキシ―３―トリフルオロメチル−ヘキサン、
１，１，１，２，３，４，４，５，５，６，６，６−ドデカフルオロ―２―ブトキシ―３―トリフルオロメチル−ヘキサン、
１，１，１，２，３，３，４，５，５，６，６，６−ドデカフルオロ―２―メトキシ―４―トリフルオロメチル−ヘキサン、
１，１，１，２，３，３，４，５，５，６，６，６−ドデカフルオロ―２―エトキシ―４―トリフルオロメチル−ヘキサン、
１，１，１，２，３，３，４，５，５，６，６，６−ドデカフルオロ―２―プロポキシ―４―トリフルオロメチル−ヘキサン、
１，１，１，２，３，３，４，５，５，６，６，６−ドデカフルオロ―２―ブトキシ―４―トリフルオロメチル−ヘキサン、
１，１，１，２，３，３，４，４，５，６，６，６−ドデカフルオロ―２―メトキシ―５―トリフルオロメチル−ヘキサン、
１，１，１，２，３，３，４，４，５，６，６，６−ドデカフルオロ―２―エトキシ―５
―トリフルオロメチル−ヘキサン、
１，１，１，２，３，３，４，４，５，６，６，６−ドデカフルオロ―２―プロポキシ―５―トリフルオロメチル−ヘキサン、
１，１，１，２，３，３，４，４，５，６，６，６−ドデカフルオロ―２―ブトキシ―５―トリフルオロメチル−ヘキサン、
１，１，１，２，３，３，４，４，５，５，６，６，７，７，７−ペンタデカフルオロ―２―メトキシ−ヘプタン、
１，１，１，２，３，４，４，５，５，６，６，７，７，７−テトラデカフルオロ―２―メトキシ―３―トリフルオロメチル−ヘプタン。
【００４３】
また、より好ましい化合物として総炭素数が７以上のものが挙げられる。それらの化合物を次に示す。
１，１，１，２，３，３，４，４，４−ノナフルオロ―２―プロポキシ―ブタン、
１，１，１，２，３，３，４，４，４−ノナフルオロ―２―ブトキシ―ブタン、
１，１，１，２，３，４，４，４−オクタフルオロ―２―エトキシ―３―トリフルオロメチル−ブタン、
１，１，１，２，３，４，４，４−オクタフルオロ―２―プロポキシ―３―トリフルオロメチル−ブタン、
１，１，１，２，３，４，４，４−オクタフルオロ―２―ブトキシ―３―トリフルオロメチル−ブタン、
１，１，１，２，３，４，４，４−オクタフルオロ―２，３−ビス（エトキシ）ブタン、１，１，１，２，３，４，４，４−オクタフルオロ―２，３−ビス（プロポキシ）ブタン、
１，１，１，２，３，４，４，４−オクタフルオロ―２，３−ビス（ブトキシ）ブタン、
【００４４】
１，１，１，２，３，３，４，４，５，５，５−ウンデカフルオロ―２―エトキシ―ペンタン、
１，１，１，２，３，３，４，４，５，５，５−ウンデカフルオロ―２―プロポキシ―ペンタン、
１，１，１，２，３，３，４，４，５，５，５−ウンデカフルオロ―２―ブトキシ―ペンタン、
１，１，１，２，２，３，４，４，５，５，５−ウンデカフルオロ―３―エトキシ―ペンタン、
１，１，１，２，２，３，４，４，５，５，５−ウンデカフルオロ―３―プロポキシ―ペンタン、
１，１，１，２，２，３，４，４，５，５，５−ウンデカフルオロ―３―ブトキシ―ペンタン、
１，１，１，２，３，４，４，５，５，５−デカフルオロ―２―メトキシ―３―トリフルオロメチル−ペンタン、
１，１，１，２，３，４，４，５，５，５−デカフルオロ―２―エトキシ―３―トリフルオロメチル−ペンタン、
１，１，１，２，３，４，４，５，５，５−デカフルオロ―２―プロポキシ―３―トリフルオロメチル−ペンタン、
１，１，１，２，３，４，４，５，５，５−デカフルオロ―２―ブトキシ―３―トリフルオロメチル−ペンタン、
１，１，１，２，３，３，４，５，５，５−デカフルオロ―２―メトキシ―４―トリフルオロメチル−ペンタン、
１，１，１，２，３，３，４，５，５，５−デカフルオロ―２―エトキシ―４―トリフルオロメチル−ペンタン、
１，１，１，２，３，３，４，５，５，５−デカフルオロ―２―プロポキシ―４―トリフ
ルオロメチル−ペンタン、
１，１，１，２，３，３，４，５，５，５−デカフルオロ―２―ブトキシ―４―トリフルオロメチル−ペンタン、
１，１，１，２，２，３，４，５，５，５−デカフルオロ―３―メトキシ―４―トリフルオロメチル−ペンタン、
１，１，１，２，２，３，４，５，５，５−デカフルオロ―３―エトキシ―４―トリフルオロメチル−ペンタン、
１，１，１，２，２，３，４，５，５，５−デカフルオロ―３―プロポキシ―４―トリフルオロメチル−ペンタン、
１，１，１，２，２，３，４，５，５，５−デカフルオロ―３―ブトキシ―４―トリフルオロメチル−ペンタン、
【００４５】
１，１，１，２，３，３，４，４，５，５，５−ウンデカフルオロ―２―（２，２，２−トリフルオロエトキシ）―ペンタン、
１，１，１，２，２，３，４，４，５，５，５−ウンデカフルオロ―３―（２，２，２−トリフルオロエトキシ）―ペンタン、
１，１，１，２，３，４，４，５，５，５−デカフルオロ―２―（２，２，２−トリフルオロエトキシ）―３―トリフルオロメチル−ペンタン、
１，１，１，２，３，３，４，５，５，５−デカフルオロ―２―（２，２，２−トリフルオロエトキシ）―４―トリフルオロメチル−ペンタン、
１，１，１，２，２，３，４，５，５，５−デカフルオロ―３―（２，２，２−トリフルオロエトキシ）―４―トリフルオロメチル−ペンタン、
１，１，２，３，３，４，４，５，５，５−デカフルオロ―２―エトキシ―ペンタン、
１，１，２，３，３，４，４，５，５，５−デカフルオロ―２―プロポキシ―ペンタン、１，１，２，３，３，４，４，５，５，５−デカフルオロ―２―ブトキシ―ペンタン、
１，１，２，２，３，４，４，５，５，５−デカフルオロ―３―エトキシ―ペンタン、
１，１，２，２，３，４，４，５，５，５−デカフルオロ―３―プロポキシ―ペンタン、１，１，２，２，３，４，４，５，５，５−デカフルオロ―３―ブトキシ―ペンタン、
【００４６】
１，１，２，３，４，４，５，５，５−ノナフルオロ―２―メトキシ―３―トリフルオロメチル−ペンタン、
１，１，２，３，４，４，５，５，５−ノナフルオロ―２―エトキシ―３―トリフルオロメチル−ペンタン、
１，１，２，３，４，４，５，５，５−ノナフルオロ―２―プロポキシ―３―トリフルオロメチル−ペンタン、
１，１，２，３，４，４，５，５，５−ノナフルオロ―２―ブトキシ―３―トリフルオロメチル−ペンタン、
１，１，２，３，３，４，５，５，５−ノナフルオロ―２―メトキシ―４―トリフルオロメチル−ペンタン、
１，１，２，３，３，４，５，５，５−ノナフルオロ―２―エトキシ―４―トリフルオロメチル−ペンタン、
１，１，２，３，３，４，５，５，５−ノフルオロ―２―プロポキシ―４―トリフルオロメチル−ペンタン、
１，１，２，３，３，４，５，５，５−ノナフルオロ―２―ブトキシ―４―トリフルオロメチル−ペンタン、
１，１，２，２，３，４，５，５，５−ノナフルオロ―３―メトキシ―４―トリフルオロメチル−ペンタン、
１，１，２，２，３，４，５，５，５−ノナフルオロ―３―エトキシ―４―トリフルオロメチル−ペンタン、
１，１，２，２，３，４，５，５，５−ノナフルオロ―３―プロポキシ―４―トリフルオ
ロメチル−ペンタン、
１，１，２，２，３，４，５，５，５−ノナフルオロ―３―ブトキシ―４―トリフルオロメチル−ペンタン、
【００４７】
１，１，１，２，３，３，４，４，５，５，６，６，６−トリデカフルオロ―２―メトキシ−ヘキサン、
１，１，１，２，３，３，４，４，５，５，６，６，６−トリデカフルオロ―２―エトキシ−ヘキサン、
１，１，１，２，３，３，４，４，５，５，６，６，６−トリデカフルオロ―２―プロポキシ−ヘキサン、
１，１，１，２，３，３，４，４，５，５，６，６，６−トリデカフルオロ―２―ブトキシ−ヘキサン、
１，１，１，２，２，３，４，４，５，５，６，６，６−トリデカフルオロ―３―メトキシ−ヘキサン、
１，１，１，２，２，３，４，４，５，５，６，６，６−トリデカフルオロ―３―エトキシ−ヘキサン、
１，１，１，２，２，３，４，４，５，５，６，６，６−トリデカフルオロ―３―プロポキシ−ヘキサン、
１，１，１，２，２，３，４，４，５，５，６，６，６−トリデカフルオロ―３―ブトキシ−ヘキサン、
１，１，１，２，３，４，４，５，５，６，６，６−ドデカフルオロ―２―メトキシ―３―トリフルオロメチル−ヘキサン、
１，１，１，２，３，４，４，５，５，６，６，６−ドデカフルオロ―２―エトキシ―３―トリフルオロメチル−ヘキサン、
１，１，１，２，３，４，４，５，５，６，６，６−ドデカフルオロ―２―プロポキシ―３―トリフルオロメチル−ヘキサン、
１，１，１，２，３，４，４，５，５，６，６，６−ドデカフルオロ―２―ブトキシ―３―トリフルオロメチル−ヘキサン、
１，１，１，２，３，３，４，５，５，６，６，６−ドデカフルオロ―２―メトキシ―４―トリフルオロメチル−ヘキサン、
１，１，１，２，３，３，４，５，５，６，６，６−ドデカフルオロ―２―エトキシ―４―トリフルオロメチル−ヘキサン、
１，１，１，２，３，３，４，５，５，６，６，６−ドデカフルオロ―２―プロポキシ―４―トリフルオロメチル−ヘキサン、
１，１，１，２，３，３，４，５，５，６，６，６−ドデカフルオロ―２―ブトキシ―４―トリフルオロメチル−ヘキサン、
１，１，１，２，３，３，４，４，５，６，６，６−ドデカフルオロ―２―メトキシ―５―トリフルオロメチル−ヘキサン、
１，１，１，２，３，３，４，４，５，６，６，６−ドデカフルオロ―２―エトキシ―５―トリフルオロメチル−ヘキサン、
１，１，１，２，３，３，４，４，５，６，６，６−ドデカフルオロ―２―プロポキシ―５―トリフルオロメチル−ヘキサン、
１，１，１，２，３，３，４，４，５，６，６，６−ドデカフルオロ―２―ブトキシ―５―トリフルオロメチル−ヘキサン、
１，１，１，２，３，３，４，４，５，５，６，６，７，７，７−ペンタデカフルオロ―２―メトキシ−ヘプタン、
１，１，１，２，３，４，４，５，５，６，６，７，７，７−テトラデカフルオロ―２―メトキシ―３―トリフルオロメチル−ヘプタン。
【００４８】
上記一般式（１）で表される化合物は、それ自体既知の方法により合成することができ
る。
一般式（１）で表される化合物は、単独で用いても、２種類以上を併用してもよい。非水溶媒中の一般式（１）で表される化合物の割合は、通常０．００１容量％以上、好ましくは０．１容量％以上、更に好ましくは０．２容量％以上、特に好ましくは０．２５容量％以上である。これより低濃度では本発明の効果が発現しづらい場合がある。逆に濃度が高すぎると電池の保存特性が低下する場合があるので、上限は、通常２容量％未満、好ましくは１．８容量％以下、更に好ましくは１．５容量％以下である。
【００４９】
また、非水電解液中に、不飽和結合を有する環状カーボネート類を含有する場合は、非水溶媒中の一般式（１）で表される化合物の割合は、通常０．００１容量％以上、好ましくは０．１容量％以上、更に好ましくは０．２容量％以上、特に好ましくは０．２５容量％以上である。これより低濃度では本発明の効果が発現しづらい場合がある。逆に濃度が高すぎると、電解液中で均一に相溶しなかったり、電池の保存特性が低下する場合があるので、上限は、通常１０容量％未満、好ましくは５容量％以下、より好ましくは３容量％以下、更に好ましくは２容量以下、特に好ましくは１．５容量％以下である。
【００５０】
本発明に係る非水系電解液を用いた場合に、非水系電解液二次電池の保存特性が優れる理由は明らかではなく、また、本発明は下記作用原理に限定されるものではないが、一般式（１）で表される化合物は、充電状態の負極および正極上で一部反応して、フッ素を含有する皮膜を形成し、この皮膜が高温雰囲気下においても他の電解液成分と電極活物質との副反応を抑制し、結果として、高温保存時の電池内部で生じる副反応を抑制し、保存特性を向上させることができると考えられる。
【００５１】
更に一般式（１）で表される化合物を含有する電解液は、電極層とのなじみがよく、電極層への電解液の含浸性を向上させ、電極活物質が本来有している性能を引き出すことが可能になると考えられる。
但し、一般式（１）で表される化合物は、フッ素原子を含有しない化合物に比べて還元されやすく、添加量が多くなると、負極側での副反応が多くなり、電池特性が低下する場合がある。不飽和結合を有する環状カーボネート類と併用した場合は、不飽和結合を有する環状カーボネート由来の負極皮膜が、一般式（１）で表される化合物の負極側での過剰な反応を抑制し、一般式（１）で表される化合物由来の正極皮膜が、不飽和結合を有する環状カーボネートの正極側での過剰な反応を抑制できると考えられる。
【００５２】
（不飽和結合を有する環状カーボネート類）
不飽和結合を有する環状カーボネート類は、負極の表面に保護被膜を形成するため、電池のサイクル特性を向上させることができる。
不飽和結合を有する環状カーボネート類としては、例えば、ビニレンカーボネート、メチルビニレンカーボネート、エチルビニレンカーボネート、４，５−ジメチルビニレンカーボネート、４，５−ジエチルビニレンカーボネート、フルオロビニレンカーボネート、トリフルオロメチルビニレンカーボネート等のビニレンカーボネート化合物；ビニルエチレンカーボネート、４−メチル−４−ビニルエチレンカーボネート、４−エチル−４−ビニルエチレンカーボネート、４−ｎ−プロピル−４−ビニルエチレンカーボネート、５−メチル−４−ビニルエチレンカーボネート、４，４−ジビニルエチレンカーボネート、４，５−ジビニルエチレンカーボネート等のビニルエチレンカーボネート；４，４−ジメチル−５−メチレンエチレンカーボネート、４，４−ジエチル−５−メチレンエチレンカーボネート等のメチレンエチレンカーボネート化合物などが挙げられる。これらのうち、ビニレンカーボネート、ビニルエチレンカーボネート、４−メチル−４−ビニルエチレンカーボネートまたは４，５−ジビニルエチレンカーボネートがサイクル特性向上の点から好ましく、なかでもビニレンカーボネートまたはビニルエチレンカーボネートがより好ましく、特にビニレンカーボネートが好ましい。これらは単独で用いても、２種類以上を併用してもよい。
【００５３】
２種類以上を併用する場合は、ビニレンカーボネートとビニルエチレンカーボネートとを併用するのが好ましい。
非水系電解液が不飽和結合を有する環状カーボネートを含有する場合、非水系電解液中における不飽和結合を有する環状カーボネートの割合は、本発明の効果を発現するためには特に制限されないが、下限としては、好ましくは０．０１重量％以上、さらに好ましくは０．１重量％以上、特に好ましくは０．３重量％以上、最も好ましくは０．５重量％以上である。上限としては、好ましくは８重量％以下、さらに好ましくは４重量％以下、特に好ましくは３重量％以下である。
【００５４】
また、通常、分子内に不飽和結合を有する環状カーボネートは充電状態の正極材と反応しやすく、電解液に不飽和結合を有する環状カーボネートを含有すると、高温保存時にガスの発生量が増加したり、十分な電池特性が得られない場合があるが、一般式（１）で表される化合物と併用すると正極材との副反応を抑制することができ、サイクル特性の向上とガス発生抑制の両立ができるので特に好ましい。
【００５５】
（他の化合物）
本発明に係る非水系電解液は、本発明の効果を損ねない範囲で、従来公知の過充電防止剤などの種々の他の化合物を助剤として含有していてもよい。  
過充電防止剤としては、ビフェニル、２−メチルビフェニル等のアルキルビフェニル、ターフェニル、ターフェニルの部分水素化体、シクロヘキシルベンゼン、ｔ−ブチルベンゼン、ｔ−アミルベンゼン、ジフェニルエーテル、ジベンゾフラン等の芳香族化合物；２−フルオロビフェニル、３−フルオロビフェニル、４−フルオロビフェニル、ｏ−シクロヘキシルフルオロベンゼン、p−シクロヘキシルフルオロベンゼン等の前記芳香族化合物
の部分フッ素化物；２，４−ジフルオロアニソール、２，５−ジフルオロアニソール、２，６−ジフルオロアニソール、３，５−ジフルオロアニソール等の含フッ素アニソール化合物等が挙げられる。 
【００５６】
これらの中でビフェニル、アルキルビフェニル、ターフェニル、ターフェニルの部分水素化体、シクロヘキシルベンゼン、ｔ−ブチルベンゼン、ｔ−アミルベンゼン、ジフェニルエーテル、ジベンゾフラン等の芳香族化合物が好ましい。これらは２種類以上併用して用いてもよい。２種以上併用する場合は、特に、シクロヘキシルベンゼンとｔ−ブチルベンゼンやｔ−アミルベンゼンとの組み合わせや、ビフェニル、アルキルビフェニル、ターフェニル、ターフェニルの部分水素化体、シクロヘキシルベンゼン、ｔ−ブチルベンゼン、ｔ−アミルベンゼン等の酸素を含有しない芳香族化合物から選ばれるものと、ジフェニルエーテル、ジベンゾフラン等の含酸素芳香族化合物から選ばれるものとを併用するのが過充電防止特性と高温保存特性のバランスの点から好ましい。
【００５７】
非水系電解液中における過充電防止剤の割合は、通常０．１重量％以上、好ましくは０．２重量％以上、特に好ましくは０．３重量％以上、最も好ましくは０．５重量％以上であり、上限は、通常５重量％以下、好ましくは３重量％以下、特に好ましくは２重量％以下である。この下限より低濃度では過充電防止剤の効果がほとんど発現しない。
他の助剤としては、フルオロエチレンカーボネート、ジフルオロエチレンカーボネート、トリフルオロエチレンカーボネート、テトラフルオロエチレンカーボネート、トリフルオロプロピレンカーボネート、エリスリタンカーボネート、スピロ−ビス−ジメチレンカーボネート、メトキシエチル−メチルカーボネート等のカーボネート化合物；無水コハク酸、無水グルタル酸、無水マレイン酸、無水イタコン酸、無水シトラコン酸、無水グルタコン酸、無水ジグリコール酸、シクロヘキサンジカルボン酸無水物、シクロペンタンテトラカルボン酸二無水物及びフェニルコハク酸無水物等のカルボン酸無水物；２，４，８，１０−テトラオキサスピロ［５．５］ウンデカン、３，９−ジビニル−２，４，８，１０−テトラオキサスピロ［５．５］ウンデカン等のスピロ化合物；エチレンサルファイト、プロピレンサルファイト、１，３−プロパンスルトン、１，４−ブタンスルトン、１，３−プロペンスルトン、１，４−ブテンスルトン、メチルメタンスルホネート、エチルメタンスルホネート、メチル−メトキシメタンスルホネート、メチル−２−メトキシエタンスルホネート、ブスルファン、ジエチレングリコールジメタンスルホネート、１，２−エタンジオールビス（２，２，２−トリフルオロエタンスルホネート）、１，４−ブタンジオールビス（２，２，２−トリフルオロエタンスルホネート）、スルホラン、スルホレン、ジメチルスルホン、ジフェニルスルホン、Ｎ，Ｎ−ジメチルメタンスルホンアミド、Ｎ，Ｎ−ジエチルメタンスルホンアミド等の含硫黄化合物；１−メチル−２−ピロリジノン、１−メチル−２−ピペリドン、３−メチル−２−オキサゾリジノン、１，３−ジメチル−２−イミダゾリジノン及びＮ−メチルスクシイミド等の含窒素化合物；ヘプタン、オクタン、ノナン、デカン、シクロヘプタン、メチルシクロヘキサン、エチルシクロヘキサン、プロピルシクロヘキサン、ｎ−ブチルシクロヘキサン、ｔ−ブチルシクロヘキサン、ジシクロヘキシル等の炭化水素化合物、フルオロベンゼン、ジフルオロベンゼン、ヘキサフルオロベンゼンのフッ化ベンゼン等が挙げられる。これらは２種類以上併用して用いてもよい。 
【００５８】
非水系電解液中におけるこれらの助剤の割合は、本発明の効果を発現するためには、特に制限はないが、通常０．０１重量％以上、好ましくは０．１重量％以上、特に好ましくは０．２重量％以上であり、上限は、通常５重量％以下、好ましくは３重量％以下、特に好ましくは１重量％以下である。これらの助剤を添加することにより、高温保存後の容量維持特性やサイクル特性を向上させることができる。この下限より低濃度では助剤の効果がほとんど発現しない場合がある。また、逆に濃度が高すぎると高負荷放電特性などの電池の特性が低下する場合がある。
【００５９】
（電解液の調製）  
本発明に係る非水系電解液は、非水溶媒に、電解質、一般式（１）で表される化合物及び必要に応じて他の化合物を溶解することにより調製することができる。非水系電解液の調製に際しては、各原料は、電解液とした場合の水分を低減させるため予め脱水しておくのが好ましい。通常５０ｐｐｍ以下、好ましくは３０ｐｐｍ以下、特に好ましくは１０ｐｐｍ以下まで脱水するのがよい。また、電解液調製後に、脱水、脱酸処理等を実施してもよい。
本発明の非水系電解液は、非水電解液電池の中でも二次電池用、即ち非水系電解液二次電池、例えばリチウム二次電池用の電解液として用いるのに好適である。以下、本発明の電解液を用いた非水系電解液二次電池について説明する。
【００６０】
＜非水系電解液二次電池＞
本発明の非水系電解液二次電池は、リチウムイオンを吸蔵・放出可能な負極及び正極、並びに非水系電解液を含む非水系電解液電池であって、該非水系電解液が上記した電解液であることを特徴とするものである。
（電池構成）
本発明に係る非水系電解液二次電池は、上記本発明の電解液を用いて作製される以外は従来公知の非水系電解液二次電池と同様、リチウムイオンを吸蔵・放出可能な負極及び正極、並びに非水電解液を含む非水系電解液電池であり、通常、正極と負極とを本発明に係る非水系電解液が含浸されている多孔膜を介してケースに収納することで得られる。従って、本発明に係る二次電池の形状は特に制限されるものではなく、円筒型、角型、ラミネート型、コイン型、大型等のいずれであってもよい。
【００６１】
（負極）
負極活物質としては、リチウムを吸蔵・放出可能な炭素質材料や金属化合物、リチウム金属及びリチウム合金などを用いることができる。これらの負極活物質は、単独で用いても、２種類以上を混合して用いてもよい。なかでも好ましいものは炭素質材料、リチウムを吸蔵および放出可能な金属化合物である。
炭素質材料のなかでは、特に、黒鉛や黒鉛の表面を黒鉛に比べて非晶質の炭素で被覆したものが好ましい。
黒鉛は、学振法によるＸ線回折で求めた格子面（００２面）のｄ値（層間距離）が０．３３５〜０．３３８ｎｍ、特に０．３３５〜０．３３７ｎｍであるものが好ましい。また、学振法によるＸ線回折で求めた結晶子サイズ（Ｌｃ）は、通常３０ｎｍ以上、好ましくは５０ｎｍ以上、特に好ましくは１００ｎｍ以上である。灰分は、通常１重量％以下、好ましくは０．５重量％以下、特に好ましくは０．１重量％以下である。
【００６２】
黒鉛の表面を非晶質の炭素で被覆したものとして好ましいのは、Ｘ線回折における格子面（００２面）のｄ値が０．３３５〜０．３３８ｎｍである黒鉛を核材とし、その表面に該核材よりもＸ線回折における格子面（００２面）のｄ値が大きい炭素質材料が付着しており、かつ核材と核材よりもＸ線回折における格子面（００２面）のｄ値が大きい炭素質材料との割合が重量比で９９／１〜８０／２０であるものである。これを用いると、高い容量で、かつ電解液と反応しにくい負極を製造することができる。
【００６３】
炭素質材料の粒径は、レーザー回折・散乱法によるメジアン径で、通常１μｍ以上、好ましくは３μｍ以上、より好ましくは５μｍ以上、最も好ましくは７μｍ以上であり、通常１００μｍ以下、好ましくは５０μｍ以下、より好ましくは４０μｍ以下、最も好ましくは３０μｍ以下である。
炭素質材料のＢＥＴ法による比表面積は、通常０．３ｍ2／ｇ以上、好ましくは０．５
ｍ2／ｇ以上、より好ましくは０．７ｍ2／ｇ以上、最も好ましくは０．８ｍ2／ｇ以上で
あり、通常２５．０ｍ2／ｇ以下、好ましくは２０．０ｍ2／ｇ以下、より好ましくは１５．０ｍ2／ｇ以下、最も好ましくは１０．０ｍ2／ｇ以下である。 
【００６４】
また、炭素質材料は、アルゴンイオンレーザー光を用いたラマンスペクトルで分析し、１５７０〜１６２０ｃｍ-1の範囲にあるピークＰAのピーク強度をＩA、１３００〜１４００ｃｍ-1の範囲にあるピークＰBのピーク強度をＩBとした場合、ＩBとＩAの比で表されるＲ値（＝ＩB／ＩA）が、０．０１〜０．７の範囲であるものが好ましい。また、１５７０〜１６２０ｃｍ-1の範囲にあるピークの半値幅が、２６ｃｍ-1以下、特に２５ｃｍ-1以下であるものが好ましい。 
【００６５】
リチウムを吸蔵及び放出可能な金属化合物としては、Ａｇ、Ｚｎ、Ａｌ、Ｇａ、Ｉｎ、Ｓｉ、Ｇｅ、Ｓｎ、Ｐｂ、Ｐ、Ｓｂ、Ｂｉ、Ｃｕ、Ｎｉ、Ｓｒ、Ｂａ等の金属を含有する化合物が挙げられ、これらの金属は単体、酸化物、リチウムとの合金などとして用いられる。本発明においては、Ｓｉ、Ｓｎ、Ｇｅ及びＡｌから選ばれる元素を含有するものが好ましく、Ｓｉ、Ｓｎ及びＡｌから選ばれる金属の酸化物又はリチウム合金がより好ましい。 また、これらは粉末のものでも薄膜状のものでもよく、結晶質のものでもアモルファスのものでもよい。
【００６６】
リチウムを吸蔵・放出可能な金属化合物あるいはこの酸化物やリチウムとの合金は、一般に黒鉛に代表される炭素質材料に比較し、単位重量あたりの容量が大きいので、より高エネルギー密度が求められるリチウム二次電池には好適である。
リチウムを吸蔵・放出可能な金属化合物あるいはこの酸化物やリチウムとの合金の平均粒系は、本発明の効果を発現するためには、特に制限はないが、通常５０μｍ以下、好ましくは２０μｍ以下、特に好ましくは１０μｍ以下、通常０．１μｍ以上、好ましくは１μｍ以上、特に好ましくは２μｍ以上である。この上限を上回る場合、電極の膨張が大きくなり、サイクル特性が低下してしまう可能性がある。また、この下限を下回る場合、集電が取りにくくなり、容量が十分に発現しない可能性がある。
【００６７】
（正極）
正極活物質としては、リチウムコバルト酸化物、リチウムニッケル酸化物、リチウムマンガン酸化物等のリチウム遷移金属複合酸化物材料などのリチウムを吸蔵・放出可能な材料が挙げられる。これらの化合物は、ＬｉＸＣｏＯ２、ＬｉＸＮｉＯ２、ＬｉＸＭｎＯ２、ＬｉＸＣｏ１−ｙＭｙＯ２、ＬｉＸＮｉ１−ｙＭｙＯ２、ＬｉＸＭｎ１−ｙＭｙＯ２等であり、ここでＭは、通常、Ｆｅ、Ｃｏ、Ｎｉ、Ｍｎ、Ｍｇ、Ｃｕ、Ｚｎ、Ａｌ、Ｓｎ、Ｂ、Ｇａ、Ｃｒ、Ｖ、Ｓｒ、Ｔｉから選ばれる少なくとも１種であり、０．４≦ｘ≦１．２、０≦ｙ≦０．６であるものや、ＬｉＸＭｎaＮibＣｏcＯ２（但し、０．４≦ｘ≦１．２、a＋b＋c＝１）が挙げられる。 
【００６８】
特にＬｉＸＣｏ１−ｙＭｙＯ２、ＬｉＸＮｉ１−ｙＭｙＯ２、ＬｉＸＭｎ１−ｙＭｙＯ２等で表される、コバルト、ニッケル、マンガンの一部を他の金属で置き換えたものや、ＬｉＸＭｎaＮｉbＣｏcＯ２（但し、０．４≦ｘ≦１．２、a＋b＋c＝１、｜a-b｜＜０．
１）で表されるものは、その構造を安定化させることができるので好ましい。
正極活物質は単独で用いても、複数を併用しても良い。
【００６９】
また、これら正極活物質の表面に、主体となる正極活物質を構成する物質とは異なる組成の物質が付着したものを用いることもできる。表面付着物質としては酸化アルミニウム、酸化ケイ素、酸化チタン、酸化ジルコニウム、酸化マグネシウム、酸化カルシウム、酸化ホウ素、酸化アンチモン、酸化ビスマス等の酸化物、硫酸リチウム、硫酸ナトリウム、硫酸カリウム、硫酸マグネシウム、硫酸カルシウム、硫酸アルミニウム等の硫酸塩、炭酸リチウム、炭酸カルシウム、炭酸マグネシウム等の炭酸塩等が挙げられる。
【００７０】
表面付着物質の量としては、本発明の効果を発現するためには、特に制限はないが、正極活物質に対して質量で、下限として好ましくは０．１ｐｐｍ以上、より好ましくは１ｐｐｍ以上、更に好ましくは１０ｐｐｍ以上、上限として好ましくは２０％以下、より好ましくは１０％以下、更に好ましくは５％以下で用いられる。表面付着物質により、正極活物質表面での非水系電解液の酸化反応を抑制することができ、電池寿命を向上させることができるが、その付着量が少なすぎる場合その効果は十分に発現せず、多すぎる場合には、リチウムイオンの出入りを阻害するため抵抗が増加する場合がある。
【００７１】
（電極）
活物質を結着する結着剤としては、電極製造時に使用する溶媒や電解液に対して安定な材料であれば、任意のものを使用することができる。例えば、ポリフッ化ビニリデン、ポリテトラフルオロエチレン等のフッ素系樹脂、ポリエチレン、ポリプロピレン等のポリオレフィン、スチレン・ブタジエンゴム、イソプレンゴム、ブタジエンゴム等の不飽和結合を有するポリマー及びその共重合体、エチレン・アクリル酸共重合体、エチレン・メタクリル酸共重合体等のアクリル酸系ポリマー及びその共重合体などが挙げられる。
【００７２】
電極中には、機械的強度や電気伝導度を高めるために増粘剤、導電材、充填剤などを含有させてもよい。 
増粘剤としては、カルボキシルメチルセルロース、メチルセルロース、ヒドロキシメチルセルロース、エチルセルロース、ポリビニルアルコール、酸化スターチ、リン酸化スターチ、ガゼイン等が挙げられる。
【００７３】
導電材としては、銅又はニッケル等の金属材料、グラファイト又はカーボンブラック等の炭素材料などが挙げられる。
電極の製造は、常法によればよい。例えば、負極又は正極活物質に、結着剤、増粘剤、導電材、溶媒等を加えてスラリー化し、これを集電体に塗布、乾燥した後に、プレスすることによって形成することができる。
【００７４】
また、活物質に結着剤や導電材などを加えたものをそのままロール成形してシート電極としたり、圧縮成型によりペレット電極としたり、蒸着・スパッタ・メッキ等の手法で集電体上に電極材料の薄膜を形成することもできる。
負極活物質に黒鉛を用いた場合、負極活物質層の乾燥、プレス後の密度は、通常１．４５ｇ／ｃｍ3以上であり、好ましくは１．５５ｇ／ｃｍ3以上、特に好ましくは１．６０ｇ／ｃｍ3以上である。
【００７５】
また、正極活物質層の乾燥、プレス後の密度は、通常２．０ｇ／ｃｍ3以上であり、好
ましくは３．０ｇ／ｃｍ3以上である。 
集電体としては各種のものを用いることができるが、通常は金属や合金が用いられる。負極の集電体としては、銅、ニッケル、ステンレス等が挙げられ、好ましいのは銅である。また、正極の集電体としては、アルミニウム、チタン、タンタル等の金属又はその合金が挙げられ、好ましいのはアルミニウム又はその合金である。
【００７６】
（セパレータ、外装体）
正極と負極の間には、短絡を防止するために多孔膜（セパレータ）を介在させる。この場合、電解液は多孔膜に含浸させて用いる。多孔膜の材質や形状は、電解液に安定であり、かつ保液性に優れていれば、特に制限はなく、ポリエチレン、ポリプロピレン等のポリオレフィンを原料とする多孔性シート又は不織布等が好ましい。 
本発明に係る電池に使用する電池の外装体の材質も任意であり、ニッケルメッキを施した鉄、ステンレス、アルミニウム又はその合金、ニッケル、チタン、ラミネートフィルム等が用いられる。
上記した本発明の非水系電解液二次電池の作動電圧は通常２Ｖ〜６Ｖの範囲である。
【実施例】
【００７７】
以下に、実施例及び比較例を挙げて本発明をさらに具体的に説明するが、本発明は、その要旨を超えない限りこれらの実施例に限定されるものではない。
尚、下記実施例および比較例で得られた電池の各評価方法を以下に示す。
［容量評価］
非水系電解液二次電池を、電極間の密着性を高めるためにガラス板で挟んだ状態で、２５℃において、０．２Ｃに相当する定電流で４．２Ｖまで充電した後、０．２Ｃの定電流で３Ｖまで放電した。これを３サイクル行って電池を安定させ、４サイクル目は、０．５Ｃの定電流で４．２Ｖまで充電後、４．２Ｖの定電圧で電流値が０．０５Ｃになるまで充電を実施し、０．２Ｃの定電流で３Ｖまで放電して、初期放電容量を求めた。
ここで、１Ｃとは電池の基準容量を１時間で放電する電流値を表し、０．２Ｃとはその１／５の電流値を表す。
【００７８】
［高温保存特性の評価］
容量評価試験の終了した電池を、２５℃において０．５Ｃの定電流で４．２Ｖまで充電後、４．２Ｖの定電圧で電流値が０．０５Ｃになるまで充電し、その後、８５℃で１日間保存した。次に、２５℃において０．２Ｃの定電流で３Ｖまで放電後、０．５Ｃの定電流で４．２Ｖまで充電後、４．２Ｖの定電圧で電流値が０．０５Ｃになるまで充電を実施し、１Ｃの定電流で３Ｖまで放電して、保存試験後の１Ｃ放電容量を測定した。初期放電容量に対する保存後の１Ｃ放電容量の割合を求め、これを高温保存後の１Ｃ放電容量（％）とした。
【００７９】
（実施例１） 
［負極の製造］ 
Ｘ線回折における格子面（００２面）のｄ値が０．３３６ｎｍ、結晶子サイズ（Ｌｃ）が６５２ｎｍ、灰分が０．０７重量％、レーザー回折・散乱法によるメジアン径が１２μｍ、ＢＥＴ法による比表面積が７．５ｍ2／ｇ、アルゴンイオンレーザー光を用いたラマ
ンスペクトル分析から求めたＲ値（＝ＩB／ＩA）が０．１２、１５７０〜１６２０ｃｍ-1の範囲にあるピークの半値幅が１９．９ｃｍ-1である天然黒鉛粉末９４重量部とポリフッ化ビニリデン６重量部とを混合し、Ｎ−メチル−２−ピロリドンを加えスラリー状にした。このスラリーを厚さ１２μｍの銅箔の片面に均一に塗布、乾燥した後、負極活物質層の密度が１．６５ｇ／ｃｍ3になるようにプレスして負極とした。
【００８０】
［正極の製造］ 
ＬｉＣｏＯ2 ９０重量部、カーボンブラック４重量部及びポリフッ化ビニリデン（呉羽化学社製、商品名「ＫＦ−１０００」）６重量部を混合し、Ｎ−メチル−２−ピロリドンを加えスラリーし、これを厚さ１５μｍのアルミニウム箔の両面に均一に塗布、乾燥した後、正極活物質層の密度が３．０ｇ／ｃｍ3になるようにプレスして正極とした。
【００８１】
［電解液の製造］ 
乾燥アルゴン雰囲気下、エチレンカーボネートとジエチルカーボネートとエチルメチルカーボネートと１，１，１，２，２，３，４，５，５，５−デカフルオロ―３―メトキシ―４―トリフルオロメチル−ペンタンの混合物（容量比２０：４０：３９：１）に十分に乾燥したＬｉＰＦ6を１．０モル／リットルの割合となるように溶解して電解液とした。 
【００８２】
［リチウム二次電池の製造］
上記の正極、負極、及びポリエチレン製のセパレータを、負極、セパレータ、正極、セパレータ、負極の順に積層して電池要素を作製した。この電池要素をアルミニウム（厚さ４０μｍ）の両面を樹脂層で被覆したラミネートフィルムからなる袋内に正極負極の端子を突設させながら挿入した後、上記電解液を袋内に注入し、真空封止を行い、シート状リチウム二次電池を作製し、高温保存特性の評価を行った。評価結果を表１に示す。
【００８３】
（実施例２） 
エチレンカーボネートとジエチルカーボネートとエチルメチルカーボネートと１，１，１，２，２，３，４，５，５，５−デカフルオロ―３―メトキシ―４―トリフルオロメチル−ペンタンの混合物（容量比２０：４０：３８．５：１．５）に十分に乾燥したＬｉＰＦ6を１．０モル／リットルの割合となるように溶解して調製した電解液を使用した以外、実施例１と同様にしてシート状リチウム二次電池を作製し、高温保存特性の評価を行った。評価結果を表１に示す。
【００８４】
（実施例３）
エチレンカーボネートとジエチルカーボネートとエチルメチルカーボネートと１，１，１，２，２，３，４，５，５，５−デカフルオロ―３―メトキシ―４―トリフルオロメチル−ペンタンの混合物（容量比２０：４０：３８．５：１．５）９８重量部に、ビニレンカーボネート２重量部を混合し、に十分に乾燥したＬｉＰＦ6を１．０モル／リットルの
割合となるように溶解して調製した電解液を使用した以外、実施例１と同様にしてシート状リチウム二次電池を作製し、高温保存特性の評価を行った。評価結果を表１に示す。
【００８５】
（実施例４）
エチレンカーボネートとジエチルカーボネートとエチルメチルカーボネートと１，１，１，２，２，３，４，５，５，５−デカフルオロ―３―メトキシ―４―トリフルオロメチル−ペンタンの混合物（容量比２０：４０：３５：５）９８重量部に、ビニレンカーボネ
ート２重量部を混合し、に十分に乾燥したＬｉＰＦ6を１．０モル／リットルの割合とな
るように溶解して調製した電解液を使用した以外、実施例１と同様にしてシート状リチウム二次電池を作製し、高温保存特性の評価を行った。評価結果を表１に示す。
【００８６】
（実施例５）
実施例３の電解液において、１，１，１，２，２，３，４，５，５，５−デカフルオロ―３―メトキシ―４―トリフルオロメチル−ペンタンに代えて、１，１，１，２，２，３，４，５，５，５−デカフルオロ―３―エトキシ―４―トリフルオロメチル−ペンタンを使用した以外、実施例３と同様にしてシート状リチウム二次電池を作製し、高温保存特性の評価を行った。評価結果を表１に示す。
【００８７】
（実施例６）
実施例３の電解液において、１，１，１，２，２，３，４，５，５，５−デカフルオロ―３―メトキシ―４―トリフルオロメチル−ペンタンに代えて、１，１，１，２，２，３，４，５，５，５−デカフルオロ―３―プロポキシ―４―トリフルオロメチル−ペンタンを使用した以外、実施例３と同様にしてシート状リチウム二次電池を作製し、高温保存特性の評価を行った。評価結果を表１に示す。
【００８８】
（比較例１） 
エチレンカーボネートとジエチルカーボネートとエチルメチルカーボネートの混合物（容量比２０：４０：４０）に十分に乾燥したＬｉＰＦ6を１．０モル／リットルの割合となるように溶解して調製した電解液を使用した以外、実施例１と同様にしてシート状リチウム二次電池を作製し、高温保存特性の評価を行った。評価結果を表１に示す。
【００８９】
（比較例２）
エチレンカーボネートとジエチルカーボネートとエチルメチルカーボネートと１，１，１，２，２，３，４，５，５，５−デカフルオロ―３―メトキシ―４―トリフルオロメチル−ペンタンの混合物（容量比２０：４０：３５：５）に十分に乾燥したＬｉＰＦ6を１
．０モル／リットルの割合となるように溶解して調製した電解液を使用した以外、実施例１と同様にしてシート状リチウム二次電池を作製し、高温保存特性の評価を行った。評価結果を表１に示す。
【００９０】
（比較例３）
エチレンカーボネートとジエチルカーボネートとエチルメチルカーボネートとの混合物（容量比２０：４０：４０）９８重量部に、ビニレンカーボネート２重量部を混合し、次いで十分に乾燥したＬｉＰＦ6を１．０モル／リットルの割合となるように溶解して調
製した電解液を使用した以外、実施例１と同様にしてシート状リチウム二次電池を作製し、高温保存特性の評価を行った。評価結果を表１に示す。
【００９１】
（比較例４）
エチレンカーボネートとジエチルカーボネートとエチルメチルカーボネートと１，１，１，２，２，３，４，５，５，５−デカフルオロ―３―メトキシ―４―トリフルオロメチル−ペンタンの混合物（容量比２０：４０：３０：１０）９８重量部に、ビニレンカーボネート２重量部を混合し、に十分に乾燥したＬｉＰＦ6を１．０モル／リットルの割合と
なるように溶解して電解液を調製したが、相分離してしまい評価できなかった。
【００９２】
【表１】
2008027673.tif 000005
【００９３】
表１から明らかなように、本発明に係る電池は、高温保存後の電池特性に優れていることがわかる。